(57)【要約】本発明によれば、アルギン酸ナトリウム、その製造方法及び使用が開示される。製造方法は、褐藻を水で浸漬して洗浄し、アルカリ剤と混合して消化し、その後、水を加えて希釈し、珪藻土を加えて濾過した後、カルシウムゲル酸性化法によりアルギン酸モノマーを得るステップ（１）と、アルギン酸モノマーを３０−５０℃で分解するステップであって、分解時間は２時間未満であるステップ（２）と、固体炭酸ナトリウムを中和剤としてアルギン酸と混合し、撹拌しながら反応させることで半製品アルギン酸ナトリウムが得られ、さらにエタノール溶液を加え、半製品アルギン酸ナトリウムが粉末状に分散するように撹拌した後、造粒、乾燥、粉砕することにより、アルギン酸ナトリウムが得られるステップ（３）と、を含む。アルギン酸ナトリウムは、粘度が２００−７００ｍｐａｓであり、粘度低下率は５％未満であり、Ｍｗ／Ｍｎは１．８５未満であり、含水量は１１％未満であり、透明度は３０ｃｍ超えであり、粉体の比重は０．６５−０．７５ｇ／ｃｍ３であり、粒度は１２０メッシュ未満であり、粉体の粒度分布が狭い。本発明のアルギン酸ナトリウムは、徐放剤に適用でき、徐放効果が安定する。【選択図】なし【特許請求の範囲】
【請求項１】
褐藻を水で浸漬して洗浄し、アルカリ剤と混合して消化し、その後、水を加えて希釈し、珪藻土を加えて濾過した後、カルシウムゲル酸性化法によりアルギン酸モノマーを得るステップ（１）と、
アルギン酸モノマーを３０−５０℃で分解するステップであって、分解時間は２時間未満であるステップ（２）と、
固体炭酸ナトリウムを中和剤としてアルギン酸と混合し、撹拌しながら反応させることで半製品アルギン酸ナトリウムが得られ、さらにエタノール溶液を加え、半製品アルギン酸ナトリウムが粉末状に分散するように撹拌した後、造粒、乾燥、粉砕することにより、アルギン酸ナトリウムが得られるステップ（３）と、を含むことを特徴とする、アルギン酸ナトリウムの製造方法。
【請求項２】
前記ステップ（１）において、前記褐藻は、昆布、ワカメ、アスコフィラムノドサム、サルガッサム及びケルプのうちの１種又は複数種を含み、浸漬時間は３−１５時間であり、水の用量は前記褐藻質量の３−６倍であり、
前記アルカリ剤は炭酸ナトリウム及び／又は水酸化ナトリウムを含み、前記アルカリ剤の用量は前記褐藻の質量の４０％−５０％であり、消化温度は４５−６０℃であり、消化時間は３−６ｈであることを特徴とする、請求項１に記載のアルギン酸ナトリウムの製造方法。
【請求項３】
前記ステップ（１）において、アルギン酸モノマーの含水量は６０％−７５％であることを特徴とする、請求項１に記載のアルギン酸ナトリウムの製造方法。
【請求項４】
前記ステップ（３）において、エタノール溶液の質量濃度は３０％−１００％、添加量はアルギン酸の質量の５％−１０％であることを特徴とする、請求項１に記載のアルギン酸ナトリウムの製造方法。
【請求項５】
前記ステップ（３）において、固体炭酸ナトリウムの添加量はアルギン酸の質量の８％−１０％であり、中和時間は３０−６０分間であることを特徴とする、請求項１に記載のアルギン酸ナトリウムの製造方法。
【請求項６】
前記ステップ（３）において、乾燥温度は９０℃未満であることを特徴とする、請求項１に記載のアルギン酸ナトリウムの製造方法。
【請求項７】
請求項１から６のいずれか１項に記載のアルギン酸ナトリウムの製造方法により製造されたアルギン酸ナトリウムであって、
前記アルギン酸ナトリウムは、粘度が２００−７００ｍｐａｓであり、粘度低下率が５％未満であり、Ｍｗ／Ｍｎが１．８５未満であり、含水量が１１％未満であり、透明度が３０ｃｍ超えであり、粉体の比重が０．６５−０．７５ｇ／ｃｍ３であり、粒度が１２０メッシュであり、粉体の粒度分布が狭いことを特徴とする、アルギン酸ナトリウム。
【請求項８】
前記アルギン酸ナトリウムは、徐放剤に使用されることを特徴とする、請求項７に記載のアルギン酸ナトリウムの使用。
【発明の詳細な説明】
【技術分野】
【０００１】
本発明は、徐放剤用のアルギン酸ナトリウムの技術分野に属し、具体的には、アルギン酸ナトリウム、その製造方法及び使用に関する。
【背景技術】
【０００２】
アルギン酸ナトリウムは、徐放剤及びバインダーとして錠剤に使用されており、酸性条件下で不溶性ゲル層を形成して徐放作用を奏する。アルギン酸ナトリウムの粘度（分子量）、ゲル強度（Ｍ／Ｇ）、粉体特性などは、ゲル層の透過効果に影響を与え、生産中にこれらの要素の一致性は制御するのが困難であるため、製薬工場で使用されるときにアルギン酸ナトリウムの用量と錠剤放出度の線形関係が悪いという問題があり、製薬工場での製剤の調整に不利であり、使用できない場合もある。
【０００３】
アルギン酸ナトリウムの抽出過程は、褐藻を水洗して浸漬し、塩基で消化し、水を加えて希釈し、濾過して液体アルギン酸ナトリウム混合物を得、石灰化し、酸性化してアルギン酸モノマーを得、さらに脱水し、中和してアルギン酸ナトリウムモノマーを得、造粒、乾燥して製品を得ることである。各ステップにはアルギン酸ナトリウムの分解が存在し、中和ステップにおいて、アルギン酸ナトリウムの濃度が最大であり、分解の不均一の程度が最大である。中和には２つの態様がある。一つの態様は、アルギン酸がエタノール媒体中（アルギン酸とエタノール溶液との質量比＜１）で液体水酸化ナトリウムと反応することであり、優位性は、アルギン酸ナトリウムが完全に変換し、粘度が安定し、エタノールが精製効果を有することである。不足は、アルギン酸ナトリウム構造に対する水酸化ナトリウムの破壊程度が高く、不均一であり、エタノールがアルギン酸ナトリウムの繊維構造を強化することで最終製品の粉体特性に影響を与えることである。もう一つの態様は、アルギン酸が固体炭酸ナトリウムと反応することである。優位性は、アルギン酸ナトリウムの構造に対する炭酸ナトリウムの破壊程度が小さく、アルギン酸ナトリウムの繊維構造が弱くなり、製品の粉体特性に有利であることである。不足は、アルギン酸ナトリウムの変換が不十分であり、乾燥ステップにおいてアルギン酸ナトリウムの分解の不均一の程度が大きいことである。
【発明の概要】
【発明が解決しようとする課題】
【０００４】
本発明は、従来のアルギン酸ナトリウムの粘度が不安定で、分子量分布が広く、粒度分布が広い欠陥を解決するために、アルギン酸ナトリウム、その製造方法及び使用を提供することを目的とする。
【課題を解決するための手段】
【０００５】
そのため、本発明によれば、
褐藻を水で浸漬して洗浄し、アルカリ剤と混合して消化し、その後、水を加えて希釈し、珪藻土を加えて濾過した後、カルシウムゲル酸性化法によりアルギン酸モノマーを得るステップ（１）と、
アルギン酸モノマーを３０−５０℃で分解するステップであって、分解時間は２時間未満であるステップ（２）と、
固体炭酸ナトリウムを中和剤としてアルギン酸と混合し、撹拌しながら反応させることで半製品アルギン酸ナトリウムが得られ、さらにエタノール溶液を加え、半製品アルギン酸ナトリウムが粉末状に分散するように撹拌した後、造粒、乾燥、粉砕することにより、アルギン酸ナトリウムが得られるステップ（３）と、を含むアルギン酸ナトリウムの製造方法が提供される。
【０００６】
好ましくは、上記ステップ（１）において、上記褐藻は、昆布、ワカメ、アスコフィラムノドサム、サルガッサム及びケルプのうちの１種又は複数種を含み、浸漬時間は３−１５時間であり、水の用量は上記褐藻の質量の３−６倍であり、上記アルカリ剤は炭酸ナトリウム及び／又は水酸化ナトリウムを含み、上記アルカリ剤の用量は上記褐藻の質量の４０％−５０％であり、消化温度は４５−６０℃であり、消化時間は３−６時間である。
【０００７】
好ましくは、上記ステップ（１）において、アルギン酸モノマーの含水量は６０％−７５％である。
【０００８】
好ましくは、上記ステップ（３）において、エタノール溶液の質量濃度は３０％−１００％であり、添加量はアルギン酸の質量の５％−１０％である。
【０００９】
好ましくは、上記ステップ（３）において、固体炭酸ナトリウムの添加量はアルギン酸の質量の８％−１０％であり、中和時間は３０−６０分間である。
【００１０】
好ましくは、上記ステップ（３）において、乾燥温度は９０℃未満である。
【００１１】
本発明によれば、上記アルギン酸ナトリウムの製造方法により製造されたアルギン酸ナトリウムが提供される。上記アルギン酸ナトリウムは、粘度が２００−７００ｍｐａｓであり、粘度低下率が５％未満であり、Ｍｗ／Ｍｎが１．８５未満であり、含水量が１１％未満であり、透明度が３０ｃｍ超えであり、粉体の比重が０．６５−０．７５ｇ／ｃｍ３であり、粒度が１２０メッシュであり、粉体の粒度分布が狭い。
【００１２】
本発明の上記アルギン酸ナトリウムは徐放剤に使用される。
【発明の効果】
【００１３】
従来技術に比べて、本発明は以下の有益な効果を有する。
本発明は、褐藻を水で浸漬して洗浄し、アルカリ剤と混合して消化し、その後、水を加えて希釈し、珪藻土を加えて濾過した後、カルシウムゲル酸性化法によりアルギン酸モノマーを得るステップ（１）と、アルギン酸モノマーを３０−５０℃で分解するステップであって、分解時間は２時間未満であるステップ（２）と、固体炭酸ナトリウムを中和剤としてアルギン酸と混合し、撹拌しながら反応させることで半製品アルギン酸ナトリウムが得られ、さらにエタノール溶液を加え、半製品アルギン酸ナトリウムが粉末状に分散するように撹拌した後、造粒、乾燥、粉砕することにより、アルギン酸ナトリウムが得られるステップ（３）と、を含むアルギン酸ナトリウム、その製造方法及び使用を提供する。アルギン酸ナトリウムは、粘度が２００−７００ｍｐａｓであり、粘度低下率は５％未満であり、Ｍｗ／Ｍｎは１．８５未満であり、含水量は１１％未満であり、透明度は３０ｃｍ超えであり、粉体の比重は０．６５−０．７５ｇ／ｃｍ３であり、粒度は１２０メッシュ未満であり、粉体の粒度分布は狭い。本発明のアルギン酸ナトリウムは、徐放剤に適用できる。アルギン酸ナトリウムの相対分子量が高いほど、粘度は高くなり、薬物の放出速度は遅くなり、ゲル強度が高いほど、薬物の放出速度は遅くなり、粉体の粒度が細いほど、薬物の放出速度は遅くなる。本発明のアルギン酸ナトリウムは、粘度が安定し、分子量分布が狭く、粒度分布が狭いので、製剤徐放効果が安定し、徐放要求を満たし、従来のアルギン酸ナトリウムの徐放剤の製剤徐放効果の再現性が悪いという問題を解決する。
【発明を実施するための形態】
【００１４】
以下、本発明の具体的な実施形態を詳しく説明する。本明細書に記載の具体的な実施形態は本発明を説明及び解釈するものに過ぎず、本発明を制限しないことが理解されるべきである。
【００１５】
本発明のアルギン酸ナトリウムの製造方法は、
褐藻を水で浸漬して洗浄し、アルカリ剤と混合して消化し、その後、水を加えて希釈し、珪藻土を加えて濾過した後、カルシウムゲル酸性化法によりアルギン酸モノマーを得るステップ（１）と、
アルギン酸モノマーを３０−５０℃で分解するステップであって、分解時間は２時間未満であるステップ（２）と、
固体炭酸ナトリウムを中和剤としてアルギン酸と混合し、撹拌しながら反応させることで半製品アルギン酸ナトリウムが得られ、さらにエタノール溶液を加え、半製品アルギン酸ナトリウムが粉末状に分散するように撹拌した後、造粒、乾燥、粉砕することにより、アルギン酸ナトリウムが得られるステップ（３）と、を含む。
【００１６】
ステップ（１）において、褐藻は、昆布、ワカメ、アスコフィラムノドサム、サルガッサム及びケルプのうちの１種又は複数種であり、浸漬時間は３−１５時間であり、水の用量は褐藻の質量の３−６倍である。褐藻に水を加えて浸漬して洗浄することにより褐藻における不純物粒子などが除去される。アルカリ剤は、炭酸ナトリウム及び／又は水酸化ナトリウムを含む。アルカリ剤の用量は褐藻の質量の４０％−５０％であり、消化温度は４５−７５℃であり、消化時間は３−２４ｈである。褐藻と炭酸ナトリウム及び／又は水酸化ナトリウムとを均一に混合することにより、褐藻中の不溶性のアルギン酸塩がアルギン酸ナトリウムに変換される。
【００１７】
ステップ（１）において、珪藻土を加えて濾過することにより、アルギン酸ナトリウム抽出物中の色素、水不溶物などの不純物が除去され、アルギン酸ナトリウムの純度が向上する。
【００１８】
ステップ（１）において、カルシウムゲル酸性化法は、以下のステップを含む。珪藻土を濾過した後の生成物と塩化カルシウム溶液とを反応させることでアルギン酸カルシウムが得られ、次にアルギン酸カルシウムを塩酸に加えて脱カルシウムすることでアルギン酸モノマーが得られ、水分が６０％−７５％に制御されるようにアルギン酸モノマーを押出脱水する。水分が７５％を超える場合、アルギン酸と炭酸ナトリウムの反応により得られたアルギン酸ナトリウムがべたつくので好ましくない一方、水分が６０％未満である場合、アルギン酸と炭酸ナトリウムとの反応が遅くなり、変換が不十分である。
【００１９】
ステップ（３）において、エタノール溶液の質量濃度は３０％−１００％であり、添加量はアルギン酸の質量の５％−１０％である。エタノールは、固相中和反応生成物である半製品アルギン酸ナトリウムの粘着防止剤としてアルギン酸ナトリウムの粘性を除去し、長繊維状のアルギン酸ナトリウムを粉末状に撹拌してアルギン酸ナトリウム粉体の比重を向上できるとともに、アルギン酸ナトリウムの粉砕効率の向上、アルギン酸ナトリウムの粒度分布の減少に有利であり、アルギン酸ナトリウム材料の混練効果が高くなり、アルギン酸ナトリウムの中和変換の程度が向上し、アルギン酸ナトリウムの粘度がより安定する。
【００２０】
ステップ（３）において、固体炭酸ナトリウムの添加量はアルギン酸の質量の８％−１０％であり、中和時間は３０−６０分間である。
【００２１】
ステップ（３）において、乾燥温度は９０℃未満である。
【００２２】
本発明のアルギン酸ナトリウムの製造方法により製造されたアルギン酸ナトリウムは、粘度が２００−７００ｍｐａｓであり、粘度低下率は５％未満であり、Ｍｗ／Ｍｎは１．８５未満であり、含水量は１１％未満であり、透明度は３０ｃｍ超えであり、粉体の比重は０．６５−０．７５ｇ／ｃｍ３であり、粒度は１２０メッシュであり、粉体の粒度分布は狭い。
【００２３】
本発明のアルギン酸ナトリウムは、徐放剤に適用できる。アルギン酸ナトリウムの相対分子量が高いほど、粘度は高くなり、薬物の放出速度は遅くなり、ゲル強度が高いほど、薬物の放出速度は遅くなり、粉体の粒度が細いほど、薬物の放出速度は遅くなる。本発明のアルギン酸ナトリウムは、粘度が安定し、分子量分布が狭く、粒度分布が狭いので、製剤徐放効果が安定し、徐放要求を満たし、従来のアルギン酸ナトリウムの徐放剤の製剤徐放効果の再現性が悪いという問題を解決する。
【００２４】
＜測定方法＞
１、透明度の測定
チューブ法（目視法）測定：本発明のアルギン酸ナトリウムを水に溶解し、質量分数が１％のアルギン酸ナトリウムゲル液を調製し、アルギン酸ナトリウムゲル液を目盛り付き比色管に入れ、比色管をピッチ１ｍｍの１５本の黒い線が引かれた白紙上に置き、別途に５０ｍｌ比色管を上記比色管の内部に置き、白紙上の黒い線がはっきりと見えるまで５０ｍｌ比色管を上下移動させ、この操作を３回繰り返し、両比色管の底部間の距離を測定し、アルギン酸ナトリウムの透明度（ｃｍ表示）を得る。
【００２５】
２、粘度低下率の測定
試料を約５ｇ秤量し、６×２ｃｍの共栓試験管に入れ、栓を詰めて５０℃の金属浴に入れ、温度を５０℃±０．５℃に制御し、４８時間保持した後、試料を取り出し、その粘度を測定する。計算式は以下の通りである。
粘度低下率（％）＝（Ｅ０−Ｅ１）×１００％／Ｅ０
式中：Ｅ０−初期粘度（ｍＰａ．ｓ）
Ｅ１−保温後に測定した粘度（ｍＰａ．ｓ）
【００２６】
（実施例１）
本実施例のアルギン酸ナトリウムの製造方法は、以下のステップを含む。
ステップ（１）において、昆布を水で浸漬して洗浄し、その後、炭酸ナトリウムと均一に混合した。浸漬時間は１０時間であり、水の用量は昆布の質量の６倍であり、炭酸ナトリウムの用量は昆布の質量の４０％であり、消化温度は５４℃であり、消化時間は５時間であった。次に、水を加えて希釈し、珪藻土を加えて濾過し、カルシウムゲル酸性化法によりアルギン酸モノマーを得た。アルギン酸モノマーの含水量は７０％であった。
ステップ（２）において、６００Ｋｇアルギン酸モノマーを４５℃で１時間分解した。
ステップ（３）において、５４Ｋｇ固体炭酸ナトリウムを中和剤としてアルギン酸と混合し、撹拌しながら３０分間反応させることで半製品アルギン酸ナトリウムが得られ、さらに質量濃度が８０％のエタノール溶液２０Ｋｇを加え、半製品アルギン酸ナトリウムが粉末状に分散するように２０分間撹拌し、その後、造粒、乾燥、粉砕し、１２０メッシュの篩を通し、乳白色のアルギン酸ナトリウムを得た。
【００２７】
得られたアルギン酸ナトリウムは、粘度が３２０ｍｐａ．ｓ、粘度低下率が３．２％、Ｍｗ／Ｍｎが１．７０、含水量が９．５％、透明度が４５ｃｍ、粉体の比重が０．７ｇ／ｃｍ３、ゲル強度が２９０ｇ／ｃｍ２であった。
【００２８】
（実施例２）
本実施例のアルギン酸ナトリウムの製造方法は、以下のステップを含む。
ステップ（１）において、ケルプを水で浸漬して洗浄し、その後、炭酸ナトリウムと均一に混合した。浸漬時間は１０時間であり、水の用量はケルプの質量の６倍であり、炭酸ナトリウムの用量は昆布の質量の４０％であり、消化温度は５４℃であり、消化時間は５時間であった。次に、水を加えて希釈し、珪藻土を加えて濾過し、その後、カルシウムゲル酸性化法によりアルギン酸モノマーが得られた。アルギン酸モノマーの含水量は７５％であった。
ステップ（２）において、５００Ｋｇアルギン酸モノマーを４５℃で１時間分解した。
ステップ（３）において、４５Ｋｇ固体炭酸ナトリウムを中和剤としてアルギン酸と混合し、撹拌しながら３０分間反応させることで半製品アルギン酸ナトリウムが得られ、さらに質量濃度が８０％のエタノール溶液２０Ｋｇを加え、半製品アルギン酸ナトリウムが粉末状に分散するように２０分間撹拌し、その後、造粒、乾燥、粉砕し、１２０メッシュの篩を通し、乳白色のアルギン酸ナトリウムを得た。
【００２９】
得られたアルギン酸ナトリウムは、粘度が３５０ｍｐａ．ｓ、粘度低下率が２．１％、Ｍｗ／Ｍｎが１．６５、含水量が８．０％、透明度が６０ｃｍ、粉体の比重が０．６７ｇ／ｃｍ３、ゲル強度が４００ｇ／ｃｍ２であった。
【００３０】
（比較例１）
本比較例のアルギン酸ナトリウムの製造方法は、ステップ（１）において濾過する際に珪藻土を使用しない以外、実施例１と同様である。
【００３１】
得られたアルギン酸ナトリウムは、外観が黄褐色、粘度が３２０ｍｐａ．ｓ、粘度低下率が３．０％、Ｍｗ／Ｍｎが１．７０、含水量が９．５％、透明度が５ｃｍ、粉体の比重が０．７ｇ／ｃｍ３、ゲル強度が２９０ｇ／ｃｍ２である。
【００３２】
実施例１で得られたアルギン酸ナトリウムと比較して、比較例１で得られたアルギン酸ナトリウムは、外観の色がより深く、透明度が低く、純度が低い。
【００３３】
（比較例２）
本比較例のアルギン酸ナトリウムの製造方法は、ステップ（３）において、アルギン酸をエタノール媒体中で３０％質量濃度の液体水酸化ナトリウムと反応させ、アルギン酸とエタノール溶液の質量比が１：３であり、液体水酸化ナトリウムの添加量がアルギン酸の質量の１８−２５％である以外、実施例１と同様である。
【００３４】
得られたアルギン酸ナトリウムは、外観が乳白色、粘度が３２０ｍｐａ．ｓ、粘度低下率が９．８％、Ｍｗ／Ｍｎが１．９５、含水量が９．５％、透明度が３５ｃｍ、粉体の比重が０．４ｇ／ｃｍ３、ゲル強度が２９０ｇ／ｃｍ２であった。
【００３５】
実施例１で得られたアルギン酸ナトリウムと比較して、比較例２で得られたアルギン酸ナトリウムは、粉体の比重が低く、これはアルギン酸ナトリウムの粉砕加工の効率が低く、粒度が綿状に近く、粒度分布が広いことを示しており、また、Ｍｗ／Ｍｎが高く、分子量の分散性が相対的に高く、これは分子量の不均一の程度が高いことを示している。
【００３６】
（比較例３）
本比較例のアルギン酸ナトリウムの製造方法は、ステップ（３）において、撹拌して混合する際にエタノール溶液を添加しない以外、実施例１と同様である。
【００３７】
得られたアルギン酸ナトリウムは、外観が乳白色、粘度が３２０ｍｐａ．ｓ、粘度低下率が１７．３％、Ｍｗ／Ｍｎが１．８５、含水量が９．５％、透明度が３５ｃｍ、透明度が３５ｃｍ、粉体の比重が０．５ｇ／ｃｍ３、ゲル強度が２９０ｇ／ｃｍ２であった。
【００３８】
実施例１で得られたアルギン酸ナトリウムと比較して、比較例３で得られたアルギン酸ナトリウムの粘度低下率が顕著に増加し、これはこの反応条件下でアルギン酸と炭酸ナトリウムの反応の変換が不十分であり、得られたアルギン酸ナトリウムの安定性が比較的悪く、医薬品に適しないことを示している。
【００３９】
上記実施例は、本発明の技術的解決策を説明するものに過ぎず、本発明を制限しない。本発明は、前述の実施例を参照して詳細に説明されたが、当業者は、前述の実施例で説明された技術的解決策を依然として変更でき、またはその中の技術的特徴のいくつかを同等に置き換えることができる。これらの変更または置換は、本発明によって請求される技術的解決策の精神および範囲から逸脱するものではない。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
褐藻を水で浸漬して洗浄し、アルカリ剤と混合して消化し、その後、水を加えて希釈し、珪藻土を加えて濾過した後、カルシウムゲル酸性化法によりアルギン酸モノマーを得るステップ（１）と、
アルギン酸モノマーを３０−５０℃で分解するステップであって、分解時間は２時間未満であるステップ（２）と、
固体炭酸ナトリウムを中和剤としてアルギン酸と混合し、撹拌しながら反応させることで半製品アルギン酸ナトリウムが得られ、さらにエタノール溶液を加え、半製品アルギン酸ナトリウムが粉末状に分散するように撹拌した後、造粒、乾燥、粉砕することにより、アルギン酸ナトリウムが得られるステップ（３）と、を含み、
前記アルギン酸ナトリウムは、粘度が２００−７００ｍｐａｓであり、粘度低下率が５％未満であり、Ｍｗ／Ｍｎが１．８５未満であり、
前記ステップ（１）において、前記褐藻は、昆布、ワカメ、アスコフィラムノドサム、サルガッサム及びケルプのうちの１種又は複数種を含み、浸漬時間は１０時間であり、水の用量は前記褐藻質量の６倍であり、
前記アルカリ剤は炭酸ナトリウム及び／又は水酸化ナトリウムを含み、前記アルカリ剤の用量は前記褐藻の質量の４０％であり、消化温度は４５℃であり、消化時間は５ｈであり、
前記ステップ（１）において、アルギン酸モノマーの含水量は７０％−７５％であり、
前記ステップ（３）において、エタノール溶液の質量濃度は８０％、添加量はアルギン酸の質量の５％−１０％であることを特徴とする、アルギン酸ナトリウムの製造方法。
【請求項２】
前記ステップ（３）において、固体炭酸ナトリウムの添加量はアルギン酸の質量の８％−１０％であり、中和時間は３０−６０分間であることを特徴とする、請求項１に記載のアルギン酸ナトリウムの製造方法。
【請求項３】
前記ステップ（３）において、乾燥温度は９０℃未満であることを特徴とする、請求項１に記載のアルギン酸ナトリウムの製造方法。
【請求項４】
請求項１から３のいずれか１項に記載のアルギン酸ナトリウムの製造方法により製造されたアルギン酸ナトリウムであって、
含水量が１１％未満であり、透明度が３０ｃｍ超えであり、粉体の比重が０．６５−０．７５ｇ／ｃｍ３であり、粒度が１２０メッシュであり、粉体の粒度分布が狭いことを特徴とする、アルギン酸ナトリウム。
【請求項５】
前記アルギン酸ナトリウムは、徐放剤に使用されることを特徴とする、請求項４に記載のアルギン酸ナトリウムの使用。
【国際調査報告】
2021507081.tif 000002
2021507081.tif 000003
2021507081.tif 000004
2021507081.tif 000005